(57)【要約】【課題】  １枚の原紙をプレス成形のみで形成され、側壁部の外周縁に縁巻部が形成されている紙容器であって、スチームオーブンに対応できる紙容器を得る。【解決手段】  紙層２の両面に非晶部分が８５％以上の低温ヒートシール性のあるＰＥＴ樹脂層３を積層した原紙４を使用して、プレス成形により底部５と、底部５に接続する側壁部６と、側壁部６の外周縁に形成された縁巻部８を備え、曲線対応部分には複数の放射状の絞り皺９を有する一次紙容器を形成し、一次紙容器を加熱処理して、溶融したＰＥＴ樹脂で縁巻部８の重なり部位を固着するとともに、ＰＥＴ樹脂層３の結晶化を高め耐熱性を付与した。【選択図】図２
2020179895.tif 000002
【特許請求の範囲】
【請求項１】
紙層の両面に非晶部分が８５％以上の低温ヒートシール性のあるＰＥＴ樹脂層を積層した原紙を使用して、プレス成形により底部と、前記底部に接続する側壁部と、前記側壁部の外周縁に形成された縁巻部を備え、曲線対応部分には複数の放射状の絞り皺を有する一次紙容器を形成し、前記一次紙容器を加熱処理して、溶融したＰＥＴ樹脂で前記縁巻部の重なり部位を固着するとともに、ＰＥＴ樹脂層の結晶化を高め耐熱性を付与したことを特徴とする紙容器。
【請求項２】
前記加熱処理は、１５０〜１８０℃の温度に保持した乾燥炉で、２０〜３０秒間加熱したことを特徴とする請求項１に記載の紙容器。
【発明の詳細な説明】
【技術分野】
【０００１】
本発明は、スチームオーブン対応の紙容器に関する。
【背景技術】
【０００２】
調理品や被調理品を収容する容器として、紙容器が広く使用されるに至っている。
従来、調理品や被調理品を収容する紙容器として、１枚の原紙をプレス成形のみで形成された、底部と、前記底部に接続する側壁部と、前記側壁部の外周部に形成された縁巻部を備えた紙皿が知られている（例えば、特許文献１参照。）。
【０００３】
特許文献１に記載された紙皿によれば、前記側壁部の外周部に縁巻部を形成することにより、リブ的な作用により保形性を向上させるとともに紙皿を形成する原紙の端面を巻き込むことにより端面が外周側に露出しないようにすることにより、端面から紙層内への液体の染み込みを防止するようになっている。
【０００４】
近年、調理品や被調理品の加熱手段として電子レンジが多用されており、電子レンジ用の紙容器として耐熱性、耐水性のある樹脂をラミネートした紙容器が知られている。
特許文献１に記載された紙皿も、耐熱性、耐水性のある樹脂をラミネートした原紙で形成することにより、電子レンジで加熱する調理品や被調理品を収容する容器として使用できる。
【先行技術文献】
【特許文献】
【０００５】
【特許文献１】実公平６−６７７５号公報
【発明の概要】
【発明が解決しようとする課題】
【０００６】
上記のように、特許文献１に記載された紙皿も、耐熱性、耐水性のある樹脂をラミネートした原紙で形成することにより電子レンジ用の容器として使用できるが、電子レンジがスチームオーブンである場合、図４に示すように、スチーム加熱により発生する過熱水蒸気が巻き込まれた縁巻部１０の重なり部位Ｃの間を通って縁巻部１０内に入り（図上矢印）、縁巻部１０内で露出している紙層１１の端面１１ａから染み込んで、紙層１１を緩ませ、縁巻部１０に巻き戻りを発生させて、保形性が低下してしまうといった問題があった。
【０００７】
本発明者はこのような問題を解決すべく研究を重ねた結果、紙層の両面に非晶部分が８５％以上の低温ヒートシール性のあるＰＥＴ樹脂層を積層した原紙を使用して、プレス成形により紙容器を形成して一次紙容器とし、更にその一次紙容器を加熱処理することを見出して、本発明を完成するに至った。
【０００８】
本発明の目的は、１枚の原紙をプレス成形のみで形成され、側壁部の外周縁に縁巻部が形成されている紙容器であって、スチームオーブンに対応できる紙容器を提供することにある。
【課題を解決するための手段】
【０００９】
上記の目的を達成するために、請求項１に記載の発明は、紙層の両面に非晶部分が８５％以上の低温ヒートシール性のあるＰＥＴ樹脂層を積層した原紙を使用して、プレス成形により底部と、前記底部に接続する側壁部と、前記側壁部の外周縁に形成された縁巻部を備え、曲線対応部分には複数の放射状の絞り皺を有する一次紙容器を形成し、前記一次紙容器を加熱処理して、溶融したＰＥＴ樹脂で前記縁巻部の重なり部位を固着するとともに、ＰＥＴ樹脂層の結晶化を高め耐熱性を付与したことを特徴とする。
【００１０】
請求項１に記載の発明によれば、紙層の両面に非晶部分が８５％以上の低温ヒートシール性のあるＰＥＴ樹脂層を積層した原紙を使用して形成した一次紙容器を低い温度で加熱処理することにより、積層したＰＥＴ樹脂が溶融し、溶融したＰＥＴ樹脂が前記縁巻部の重なり部位の隙間を埋めることにより前記縁巻部の重なり部位が固着するので、縁巻部内で露出していた紙層の端面は溶融したＰＥＴ樹脂により確実に塞がれ、スチームオーブンに使用してもスチーム加熱により発生する過熱水蒸気が縁巻部内にある紙層の端面へ染み込むことを防止し、また、曲線対応部分にある放射状の絞り皺によりプリーツ状に接触しているＰＥＴ樹脂層の重なり部位が溶融したＰＥＴ樹脂により固着し、皺の伸びを防止するので、確実に保形性を保ち、更には保形性を強化することができる。
また、加熱処理によりＰＥＴ樹脂層の結晶化を高め耐熱性を付与したので、スチームオーブンによる高温加熱に適した紙容器を得ることができる。
【００１１】
請求項２に記載の発明は、請求項１に記載の、前記加熱処理は、１５０〜１８０℃の温度に保持した乾燥炉で、２０〜３０秒間加熱したことを特徴とする。
【００１２】
請求項２に記載の発明によれば、前記加熱処理は、１５０〜１８０℃の温度に保持した乾燥炉で、２０〜３０秒間加熱したので、積層されているＰＥＴ樹脂が確実に溶融して前記縁巻部の隙間を埋め前記縁巻部の重なり部位が確実に固着し、そして、曲線対応部分にある放射状の絞り皺によりプリーツ状に接触しているＰＥＴ樹脂層の重なり部位が溶融したＰＥＴ樹脂により確実に固着し、また、ＰＥＴ樹脂層の結晶化を高め耐熱性を確実に付与することができる。
【発明の効果】
【００１３】
以上のように、本発明に係る紙容器によれば、スチーム加熱により発生する過熱水蒸気による紙層の緩みと縁巻部の巻き戻りを防止することができ、スチームオーブンに適した紙容器を得ることができる。
【図面の簡単な説明】
【００１４】
【図１】本発明に係る紙容器の実施形態の一例を示す一部縦断面の正面図である。
【図２】溶融したＰＥＴ樹脂が縁巻部の隙間を埋め縁巻部の重なり部位が固着した状態を示す説明図である。
【図３】曲線対応部分にある絞り皺によりプリーツ状に接触しているＰＥＴ樹脂層の重なり部位が溶融したＰＥＴ樹脂により固着した状態を示す説明図である。
【図４】従来の紙容器の縁巻部の重なり部位から縁巻部内に過熱水蒸気が入る状態を示す説明図である。
【発明を実施するための形態】
【００１５】
以下、本発明に係る紙容器の実施形態の一例を、図面を参照して詳細に説明する。
図１〜図３は本発明に係る紙容器の実施形態の一例を示すものであり、図１は本例の紙容器の一部縦断面の正面図、図２は溶融したＰＥＴ樹脂が縁巻部の隙間を埋め縁巻部の重なり部位を固着した状態を示す説明図、図３は曲線対応部分にある絞り皺によりプリーツ状に接触しているＰＥＴ樹脂層の重なり部位が溶融したＰＥＴ樹脂により固着した状態を示す説明図である。
【００１６】
本例の紙容器１は、紙層２の両面に非晶部分が８５％以上の低温ヒートシール性のあるＰＥＴ樹脂層３を積層した原紙４を使用している。
本例では、紙層２の両面に積層した非晶部分が８５％以上のＰＥＴ樹脂層３の溶融温度を１３０℃に設定している。
このような紙層２の両面に非晶部分が８５％以上のＰＥＴ樹脂層３を積層した原紙４にあっては、本例では、特開２０１２−６６５０６号公報で開示されている紙容器用積層材を原紙４として使用している。
【００１７】
そして、かかる原紙４をプレス成形により、底部５と、底部５に接続する側壁部６と、側壁部６に接続し、且つ水平方向に延びるフランジ部７と、フランジ部７の外周縁に形成された縁巻部８を備え、曲線対応部分には複数の放射状の絞り皺９を有する一次紙容器を形成し、一次紙容器を加熱処理して、溶融したＰＥＴ樹脂で縁巻部８の重なり部位Ａを固着するとともに、ＰＥＴ樹脂層３の結晶化を高め耐熱性を付与している。
【００１８】
一次紙容器の加熱処理にあっては、１５０〜１８０℃の温度に保持した乾燥炉で、２０〜３０秒間加熱している。
加熱処理における加熱温度と加熱時間は以下の条件により求められる。
加熱温度１５０〜１８０℃は、原紙４に積層されているＰＥＴ樹脂層３のＰＥＴ樹脂を溶融し、そして、加熱処理後のＰＥＴ樹脂層３の結晶部分をスチームオーブンの使用に要求される耐熱性を付与するのに十分な結晶部分に高める温度として求められる。
また、加熱時間２０〜３０秒は、加熱温度１５０〜１８０℃で、原紙４に積層されているＰＥＴ樹脂層３のＰＥＴ樹脂を溶融し、そして、加熱により紙層２に含まれている水分が蒸発して紙層２とＰＥＴ樹脂層３との間に層間剥離が起きるまでに至らない時間として求められる。
【００１９】
加熱温度が１５０℃未満で且つ加熱時間が３０秒未満であると、原紙４に積層されているＰＥＴ樹脂層３のＰＥＴ樹脂を溶融させることができず、また、加熱処理後のＰＥＴ樹脂層３の結晶部分をスチームオーブンの使用に要求される耐熱性を付与するのに十分な結晶部分に高めることができない。また、加熱温度が１８０℃を超え、加熱時間が２０秒を超えると、紙層２に含まれている水分が蒸発し、紙層２とＰＥＴ樹脂層３との間に層間剥離が起きてしまう場合がある。
加熱処理における加熱温度と加熱時間にあっては、１６０℃の加熱温度で２５秒の加熱時間が最も好ましい。
【００２０】
このようにして、一次紙容器を加熱処理することにより、溶融したＰＥＴ樹脂が縁巻部８の重なり部位Ａの隙間を埋めることにより縁巻部８の重なり部位Ａが固着する（図２参照。）。
また、曲線対応部分にある放射状の絞り皺９によりプリーツ状に接触しているＰＥＴ樹脂層３の重なり部位Ｂが溶融したＰＥＴ樹脂により固着する（図３参照。）。
【００２１】
また、一次紙容器を加熱処理することにより、ＰＥＴ樹脂層の結晶化が高められ、耐熱性の高い紙容器１となる。
【００２２】
このように構成された紙容器１によれば、紙層２の両面に非晶部分が８５％以上の低温ヒートシール性のあるＰＥＴ樹脂層３を積層した原紙を使用して形成した一次紙容器を低い温度で加熱処理することにより、積層したＰＥＴ樹脂層３のＰＥＴ樹脂が溶融し、溶融したＰＥＴ樹脂が縁巻部８の重なり部位Ａの隙間を埋めることにより縁巻部８の重なり部位Ａが固着する。
【００２３】
これにより、縁巻部８内で露出していた紙層２の端面２ａは溶融したＰＥＴ樹脂により塞がれ、スチームオーブンに使用してもスチーム加熱により発生する過熱水蒸気が縁巻部８内にある紙層２の端面２ａへ染み込むことが防止され、また、曲線対応部分にある放射状の絞り皺９によりプリーツ状に接触しているＰＥＴ樹脂層３の重なり部位Ｂが溶融したＰＥＴ樹脂により固着し、皺９の伸びが防止されるので、紙容器１の保形性が保たれ、更には保形性が強化される。
【００２４】
また、加熱処理によりＰＥＴ樹脂層３の結晶化が高められ、スチームオーブンによる高温加熱に適した紙容器１が得られる。
【００２５】
一次紙容器を加熱処理にあって、１５０〜１８０℃の温度に保持した乾燥炉で、２０〜３０秒間加熱すると、積層されているＰＥＴ樹脂層３のＰＥＴ樹脂が確実に溶融して縁巻部８の隙間を埋め縁巻部８の重なり部位Ａが確実に固着され、そして、曲線対応部分にある放射状の絞り皺９により重ね合わせ状に接触しているＰＥＴ樹脂層３の重なり部位Ｂが溶融したＰＥＴ樹脂により確実に固着され、また、ＰＥＴ樹脂層３の結晶化が高められ、スチームオーブンによる高温加熱に適した紙容器１が得られる。
【００２６】
特に、加熱処理における加熱温度と加熱時間にあっては、１６０℃の加熱温度で２５秒の加熱時間であると、スチームオーブンで使用する紙容器として最適な保形性と耐熱性が付与された紙容器１が得られる。
【符号の説明】
【００２７】
１  紙容器
２  紙層
２ａ  端面
３  ＰＥＴ樹脂層
４  原紙
５  底部
６  側壁部
７  フランジ部
８  縁巻部
９  皺
Ａ  縁巻部の重なり部位
Ｂ  皺部におけるＰＥＴ樹脂層の重なり部位
【図１】
2020179895.tif 000003
【図２】
2020179895.tif 000004
【図３】
2020179895.tif 000005
【図４】
2020179895.tif 000006